"少なくとも一部分が表面樹脂組成物でできている表面を有する複合構造体であって、不織構造物、織物、繊維詰め物、及びこれらの組み合わせから選択される繊維状材料を含み、前記繊維状材料がマトリックス樹脂組成物により含浸されており、前記マトリックスポリアミド樹脂組成物及び前記表面ポリアミド樹脂組成物が、AグループIのポリアミドから選択される1種以上の全脂肪族ポリアミド;とB少なくとも280°Cの融点を有するグループIIのポリアミドから選択される1種以上の半芳香族ポリアミドとのブレンドを含むポリアミド組成物から選択される複合構造体。グループIのポリアミドから選択される前記1種以上の全脂肪族ポリアミドが、280°C未満の融点を有する請求項1に記載の複合構造体。前記繊維状材料が、ガラス繊維、炭素繊維、アラミド繊維、天然繊維、又はこれらの混合物でできている、請求項1又は2に記載の複合構造体。前記繊維状材料がガラス繊維でできている、請求項1~3のいずれか一項に記載の複合構造体。前記繊維状材料が、前記複合構造体の30体積パーセント~60体積パーセントである、請求項1~4のいずれか一項に記載の複合構造体。前記ポリアミド組成物の、グループIのポリアミドから選択される1種以上のポリアミドAとグループIIのポリアミドから選択される1種以上のポリアミドBとの重量比A:Bが、約99:1から約5:95である、請求項1~5のいずれか一項に記載の複合構造体。熱安定剤、酸化安定剤、強化剤、および難燃剤、又はこれらの組み合わせからなる群から選択される1種以上の添加剤をさらに含む、請求項1~6のいずれか一項に記載の複合構造体。グループIのポリアミドから選択される前記1種以上の全脂肪族ポリアミドが、PA46、PA6、PA66;PA510、PA512、PA6/66、PA6/610、PA6/612、PA613、PA615、PA6/66/610、PA6/66/612、PA6/66/610/612、PAD6/66、PA1010、PA1012、PA11、PA12、PA612、PA1212、並びにこれらのコポリマー及び組み合わせからなる群から選択される、請求項1~7のいずれか一項に記載の複合構造体。グループIIのポリアミドから選択される前記1種以上の全半芳香族ポリアミドが、PA6/4T、PA6/6T、PA6/10T、PA6/12T、PA610/6T、PA612/6T、PA614/6T、PA6/6I/6T、PAD6/66//6T、PA6TDT、PA1010/10T、PA1010/1210/10T/12T、PA11/4T、PA11/6T、PA11/10T、PA11/12T、PA12/4T、PA12/6T、PA12/10T、PA1212/12T、PA66/6T、PA6I/6T、PA66/6I/6T、PA6T/6I、並びにこれらのコポリマー及び組み合わせからなる群から選択される、請求項1~8のいずれか一項に記載の複合構造体。グループIのポリアミドから選択される前記1種以上の全脂肪族ポリアミドが、PA66、PA46、及びPA6からなる群から選択され、グループIIのポリアミドから選択される前記1種以上の全半芳香族ポリアミドが、PA66/6T、PA6TDT、PA6I/6T、PA66/6I/6T、PA6T/6I、並びにこれらのコポリマー及び組み合わせからなる群から選択される、請求項1~9のいずれか一項に記載の複合構造体。シート構造の形態である、請求項1~10のいずれか一項に記載の複合構造体。自動車、トラック、民間飛行機、航空宇宙、レール、家電製品、コンピューターハードウェア、ハンドヘルドデバイス、レクリエーション及びスポーツ用の部品、機械の構造部品、建築物の構造部品、太陽光発電装置の構造部品、又は機械的装置の構造部品の形態である、請求項1~10のいずれか一項に記載の複合構造体。表面を有する複合構造体を製造する方法であって、不織構造物、織物、繊維詰め物、及びこれらの組み合わせから選択される繊維状材料をマトリックス樹脂により含浸する工程であって、前記繊維状材料がマトリックス樹脂組成物により含浸されている工程を含み、前記複合構造体の表面の少なくとも一部分が表面樹脂組成物でできており、前記マトリックスポリアミド樹脂組成物及び前記表面樹脂組成物が、AグループIのポリアミドから選択される1種以上のポリアミド;とB少なくとも280°Cの融点を有するグループIIのポリアミドから選択される1種以上のポリアミドとのブレンドを含むポリアミド組成物から選択される、複合構造体の製造方法。グループIのポリアミドから選択される前記1種以上の全脂肪族ポリアミドが、280°C未満の融点を有する、請求項13に記載の方法。工程iの後に起こる、前記複合構造体を付形する工程iiをさらに含む、請求項13又は14に記載の方法。残念なことに、1つ以上の繊維層を含浸し、1つ以上の含浸された繊維層をオーバーモールド成形するのに使用される従来の熱可塑性ポリアミド樹脂組成物は、オーバーモールドされたポリマーと、繊維状材料を含む成分、すなわち複合構造の表面との間の低い接着性を示すことがある。低い接着性により、オーバーモールド成形複合構造の界面で亀裂が生じることがあり、機械的性質の低下、早期の老化、並びに使用に伴う経時的な物品の層間剥離及び劣化に関する問題につながる。そのような弱い接着の場合、複合構造とオーバーモールド成形用樹脂との間の界面が最初に壊れ、オーバーモールド成形複合構造を、その成分のどちらよりも弱くする。したがって、成分間の高い接着強度が非常に望ましい。しかし、接着強度が、界面が最初に壊れずに加えられた負荷に耐えうるほど高いと、その構造のさらに高い機械的性能が、最も要求が厳しい用途に必要とされるとおり非常に望ましい。これらの最も要求が厳しい用途において機械的性能が低いと、使用に伴い経時的に物品の耐久性及び安全性を損なうことがある。曲げ強さ、すなわち曲げ試験の間に試験片が耐える最大曲げ応力は、曲げられた時に負荷を支える又は耐える、若しくは支持する材料の能力の指標として通常使用される。複合構造の少なくとも一部分の上に樹脂組成物をオーバーモールド成形する場合、その構造の曲げ強さなどの高い機械的性能が、複合構造とオーバーモールド成形用樹脂との間の良好な接着強度により実現されるものを超えて望まれる。良好な機械的性質、特に良好な曲げ強さ及び耐衝撃性を示し、少なくとも表面の一部分が、その表面とポリアミド樹脂を含むオーバーモールド成形用樹脂との間の良好な接着をもたらす、熱可塑性ポリアミド複合構造の必要性がある。少なくとも一部分が表面樹脂組成物でできている表面を有する複合構造であって、不織構造物、織物、一方向繊維、繊維詰め物fibrousbatting、及びこれらの組み合わせから選択される繊維状材料を含み、前記繊維状材料がマトリックス樹脂組成物により含浸されており、マトリックスポリアミド樹脂組成物及び表面ポリアミド樹脂組成物が、A好ましくは280°C未満の融点を有するグループIのポリアミドから選択される1種以上の全脂肪族ポリアミドfullyaliphaticpolyamide;とB少なくとも280°Cの融点を有するグループIIのポリアミドから選択される1種以上の半芳香族ポリアミドとのブレンドを含むポリアミド組成物から選択される複合構造が本明細書に記載される。本発明の複合構造を製造する方法であって、繊維状材料をマトリックス樹脂組成物により含浸する工程iを含み、複合構造の表面の少なくとも一部分が表面樹脂組成物でできている方法が本明細書にさらに記載される。本発明による複合構造は向上した衝撃耐性及び曲げ強さを有し、熱可塑性ポリアミドを含むオーバーモールド成形用樹脂組成物でできた部品が、複合構造の表面の少なくとも一部分に接着される場合に良好な接着を可能とする。複合構造の良好な衝撃耐性及び曲げ強さ及び複合構造とオーバーモールド成形用樹脂との間の良好な接着は、使用に伴う経時的な構造の劣化に対する及び層間剥離に対する良好な耐性を示す構造を生み出す。いくつかの特許及び刊行物が本明細書に引用されている。これらの特許及び刊行物のそれぞれの開示全体は、参照により本明細書に組み込まれる。本明細書では、1つのaという用語は、1つ並びに少なくとも1つを意味し、その指示する名詞を必ずしも単数に限定する冠詞ではない。本明細書では、約及び~又は約~という用語は、対象とする量又は値が、指定される値でも、ほぼ同じである他の値でもよいことを意味するものとする。この句は、類似の値が、本発明による等価な結果又は効果を促進することを伝えるものとする。本明細書では、ポリアミドに関連する融点という用語は、第一加熱走査における10°C/分の走査速度での示差走査熱量測定DSCにより決定される純粋な樹脂の融点を意味し、融点は吸熱ピークの極大でとられる。ポリマーのブレンドの融解挙動の通常の測定において、2つ以上の加熱走査が1つの検体に実施されることがあり、第二及び/又は後の走査は、第一の走査とは異なる融解挙動を示すことがある。この異なる融解挙動は、吸熱ピークの極大の温度のずれ及び/又はおそらくは2つ以上のピークを持つ融解ピークのブロード化として観察されることがあり、2種以上のポリアミドの場合、起こりうるアミド基転移の効果でもありうる。しかし、本発明の範囲においてグループIまたはグループIIのポリアミドを選択する場合、単一のポリアミドの第一加熱走査の融解吸熱のピークが常に使用される。本明細書では、走査速度は、単位時間あたりの温度の上昇である。融点の少なくとも30°C上、好ましくは少なくとも50°C上の温度に達するまで、十分なエネルギーを供給して、10°C/分の一定の走査速度を維持しなくてはならない。本発明は、複合構造及びそれらを製造する方法に関する。本発明による複合構造は、マトリックス樹脂組成物により含浸されている繊維状材料を含む。複合構造の表面の少なくとも一部分は、表面樹脂組成物でできている。マトリックス樹脂組成物と表面樹脂組成物とは同一でも異なっていてもよい。本明細書では、マトリックス樹脂組成物により含浸されている繊維状材料という用語は、マトリックス樹脂組成物により実質的に包囲されている繊維状材料の相互貫入ネットワークを形成するように、マトリックス樹脂組成物が繊維状材料を封入し、埋め込むことを意味する。本明細書における目的には、繊維という用語は、巨視的に均質な物体であって、その長さに対して垂直なその断面積にわたる幅に対する長さの比が高いものを意味する。繊維の断面はどのような形状でもよいが、典型的には円形である。繊維状材料は、当業者に公知である任意の好適な形態でよいが、好ましくは、不織構造物、織物、繊維詰め物、及びこれらの組み合わせから選択される。不織構造は、ランダムな繊維配向又は整列繊維構造から選択できる。ランダム繊維配向の例には、マット、ニードルドマット、又はフェルトの形態をとりうる細断材料及び連続材料があるが、これらに限定されない。整列繊維構造の例には、一方向繊維ストランド、二方向ストランド、多方向ストランド、多軸織物があるが、これらに限定されない。織物は、織布形態、ニット、ブレード、及びこれらの組み合わせから選択できる。繊維状材料は、その形態が連続的でも、不連続でもよい。複合構造の最終消費用途及び要求される機械的性質に応じて、いくつかの同じ繊維状材料又は異なる繊維状材料の組み合わせを使用することにより、2つ以上の繊維状材料を使用でき、すなわち、本明細書による複合構造は2つ以上の繊維状材料を含んでよい。異なる繊維状材料の組み合わせの例は、例えば、中心層として配置される平坦ランダムマットなどの不織構造物と、外層として配置される1つ以上の織布連続繊維状材料とを含む組み合わせである。そのような組み合わせにより、複合構造の加工及び均質性が改善可能であり、それにより向上した機械的性質がもたらされる。繊維状材料は、材料又は材料の混合物が、マトリックス樹脂組成物及び表面樹脂組成物による含浸の間に利用される加工条件に耐える場合、どのような好適な材料又は材料の混合物でできていてもよい。好ましくは、繊維状材料は、ガラス繊維、炭素繊維、アラミド繊維、グラファイト繊維、金属繊維、セラミック繊維、天然繊維、又はこれらの混合物を含む。より好ましくは、繊維状材料は、ガラス繊維、炭素繊維、アラミド繊維、天然繊維、又はこれらの混合物を含む。さらにより好ましくは、繊維状材料は、ガラス繊維、炭素繊維、及びアラミド繊維、又はこれらの組み合わせを含む。天然繊維とは、植物由来又は動物由来の材料のいずれかを意味する。使用される場合、天然繊維は、好ましくは、例えば種子毛例えば、綿、茎植物例えば、麻、亜麻、竹;靱皮及び芯繊維の両方、葉植物例えば、サイザル及びアバカ、農業繊維例えば、穀類のわら、トウモロコシの穂軸、籾殻、及びココナツ繊維、又はリグノセルロース繊維例えば、木、木繊維、木粉、紙、及び木関連材料由来の植物源から誘導される。上述のとおり、2種以上の繊維状材料を使用できる。異なる繊維でできた繊維状材料の組み合わせを使用することができ、例えば、ガラス繊維又は天然繊維でできた1つ以上の中心層及び炭素繊維又はガラス繊維でできた1つ以上の表面層を含む複合構造を使用できる。好ましくは、繊維状材料は、織布構造、不織構造、又はこれらの組み合わせから選択され、ここで、前記構造はガラス繊維でできており、ガラス繊維は、直径が8から30ミクロン、好ましくは直径が10から24ミクロンのEガラスフィラメントである。繊維状材料は、熱可塑性材料及び上述の材料をさらに含んでよく、例えば、繊維状材料は、混合された又は同時に織ったヤーンでも、後の織布形態又は不織形態への加工に適した熱可塑性材料でできた粉体により含浸されている繊維状材料でも、含浸の間にその部位で重合するオリゴマーにより含浸されている一方向材料又は繊維状材料として使用される混合物の形態でもよい。好ましくは、複合構造、すなわちマトリックス樹脂組成物及び表面樹脂組成物と組み合わせた繊維状材料中の繊維状材料とポリマー材料との間の比は、少なくとも30体積パーセントの繊維状材料、より好ましくは40から60体積パーセントの繊維状材料であり、パーセンテージは、複合構造の総体積に基づく体積パーセンテージである。マトリックス樹脂組成物及び表面樹脂組成物は、AグループIのポリアミドから選択される1種以上の全脂肪族ポリアミドであって、好ましくは280°C未満の融点を有するグループIのポリアミドから選択される1種以上の全脂肪族ポリアミド;とB少なくとも280°Cの融点を有するグループIIのポリアミドから選択される1種以上の半芳香族ポリアミドとのブレンドを含むポリアミド組成物から選択される。マトリックス樹脂組成物と表面樹脂組成物とは同じでも異なっていてもよい。表面樹脂組成物とマトリックス樹脂組成物とが異なる場合、それは、成分A、すなわち1種以上のグループIの全脂肪族ポリアミド、及び/若しくは成分B、すなわちグループIIポリアミドから選択される1種以上の半芳香族ポリアミドが同じでないか、かつ/又は成分A及び/若しくはBの量が、表面樹脂組成物とマトリックス樹脂組成物とにおいて異なることを意味する。ポリアミドは、1種以上のジカルボン酸と1種以上のジアミン、及び/若しくは1種以上のアミノカルボン酸の縮合生成物、並びに/又は1種以上の環式ラクタムの開環重合生成物である。ポリアミドは、全脂肪族でも半芳香族でもよく、以下に記載される。半芳香族という用語は、脂肪族カルボン酸モノマー及び脂肪族ジアミンモノマーを含むポリアミドを説明する全脂肪族ポリアミドに比べて、芳香族基を含む少なくともいくつかのモノマーを含むポリアミドを説明する。1種以上の半芳香族ポリアミドBは、1種以上の脂肪族カルボン酸成分と、例えばm-キシレンジアミン及びp-キシレンジアミンなどの芳香族ジアミン成分から誘導でき、テレフタル酸などの1種以上の芳香族カルボン酸成分と、1種以上の脂肪族ジアミン成分から誘導でき、芳香族及び脂肪族のジカルボン酸成分の混合物と、芳香族及び脂肪族のジアミン成分の混合物から誘導でき、芳香族及び脂肪族のカルボン酸の混合物と脂肪族ジアミン又は芳香族ジアミンから誘導でき、芳香族又は脂肪族のカルボン酸と、脂肪族及び芳香族のジアミンの混合物から誘導できる。好ましくは、1種以上の半芳香族ポリアミドBは、1種以上の芳香族カルボン酸成分と1種以上の脂肪族ジアミン成分から形成される。1種以上の芳香族カルボン酸は、例えば、テレフタル酸、又はテレフタル酸と1種以上の他のカルボン酸、例えば、イソフタル酸、例えば2-メチルテレフタル酸などの置換されたフタル酸、及びナフタレンジカルボン酸の非置換若しくは置換された異性体との混合物とすることができ、その場合、カルボン酸成分は少なくとも55モルのテレフタル酸を含むモルはカルボン酸混合物に基づく。好ましくは、1種以上の芳香族カルボン酸は、テレフタル酸、イソフタル酸、及びこれらの混合物から選択され、より好ましくは、1種以上のカルボン酸はテレフタル酸とイソフタル酸との混合物であり、その場合混合物は少なくとも55モルのテレフタル酸を含む。より好ましくは、1種以上のカルボン酸は100テレフタル酸である。さらに、1種以上のカルボン酸は、1種以上の脂肪族カルボン酸、例えば、アジピン酸;ピメリン酸;スベリン酸;アゼライン酸;セバシン酸;及びドデカン二酸と混合できるが、アジピン酸が好ましい。より好ましくは、1種以上の半芳香族ポリアミドBの1種以上のカルボン酸混合物に含まれるテレフタル酸とアジピン酸の混合物は、少なくとも55モルのテレフタル酸を含む。本明細書に記載される1種以上の半芳香族ポリアミドBは、4つ以上の炭素原子を含むジアミン、例えば、非限定的に、テトラメチレンジアミン、ヘキサメチレンジアミン、オクタメチレンジアミン、デカメチレンジアミン、2-メチルペンタメチレンジアミン、2-エチルテトラメチレンジアミン、2-メチルオクタメチレンジアミン;トリメチルヘキサメチレンジアミン、ビスp-アミノシクロヘキシルメタン;及び/又はこれらの混合物から選択できる1種以上の脂肪族ジアミンを含む。好ましくは、本明細書に記載される1種以上の半芳香族ポリアミドBの1種以上のジアミンは、ヘキサメチレンジアミン、2-メチルペンタメチレンジアミン、及びこれらの混合物から選択され、より好ましくは、1種以上の半芳香族ポリアミドBの1種以上のジアミンは、ヘキサメチレンジアミン及びヘキサメチレンジアミンと2-メチルペンタメチレンジアミンとの混合物から選択され、その場合混合物は少なくとも50モルのヘキサメチレンジアミンを含むモルはジアミン混合物に基づく。本明細書に記載されるポリアミド組成物に有用な半芳香族ポリアミドBの例は、E.I.duPontdeNemoursandCompany,Wilmington,Delawareから商標Zytel登録商標HTNで市販されている。1種以上の全脂肪族ポリアミドは、ジアミン、ジカルボン酸、ラクタム、アミノカルボン酸、及びこれらのそれぞれの等価物などの脂肪族及び脂環式モノマーから形成される。好適なアミノカルボン酸は、11-アミノドデカン酸である。好適なラクタムには、カプロラクタム及びラウロラクタムがある。本発明の文脈において、全脂肪族ポリアミドという用語は、2種以上のそのようなモノマーから誘導されるコポリマー及び2種以上の全脂肪族ポリアミドのブレンドも意味する。直鎖、分岐鎖、及び環式モノマーを使用できる。全脂肪族ポリアミドに含まれるカルボン酸モノマーは、例えば、アジピン酸C6、ピメリン酸C7、スベリン酸C8、アゼライン酸C9、セバシン酸C10、ドデカン二酸C12、及びテトラデカン二酸C14などの脂肪族カルボン酸である。好ましくは、1種以上の全脂肪族ポリアミドAの脂肪族ジカルボン酸は、アジピン酸及びドデカン二酸から選択される。本明細書に記載される1種以上の全脂肪族ポリアミドAは、先に記載された脂肪族ジアミンを含む。好ましくは、本発明による1種以上の全脂肪族ポリアミドコポリマーAの1種以上のジアミンモノマーは、テトラメチレンジアミン及びヘキサメチレンジアミンから選択される。全脂肪族ポリアミドの好適な例には、ポリアミド6;ポリアミド6,6;ポリアミド4,6;ポリアミド6,10;ポリアミド6,12;ポリアミド6,14;ポリアミド6,13;ポリアミド6,15;ポリアミド6,16;ポリアミド11;ポリアミド12;ポリアミド9,10;ポリアミド9,12;ポリアミド9,13;ポリアミド9,14;ポリアミド9,15;ポリアミド6,16;ポリアミド9,36;ポリアミド10,10;ポリアミド10,12;ポリアミド10,13;ポリアミド10,14;ポリアミド12,10;ポリアミド12,12;ポリアミド12,13;ポリアミド12,14がある。本発明のポリアミド組成物に有用な全脂肪族ポリアミドAの好ましい例は、ポリヘキサメチレンアジパミドポリアミド66、PA66、ナイロン66とも呼ばれる、ポリヘキサメチレンドデカノアミドdodecanoamideポリアミド612、PA612、ナイロン612とも呼ばれる、ポリテトラメチレンヘキサンジアミドポリアミド46、PA46であり、市販されている。280°C未満の融点を有する好ましいグループIのポリアミドAは、ポリε-カプロラクタムPA6、及びポリヘキサメチレンヘキサンジアミドPA66、ポリペンタメチレンデカンジアミドPA510、ポリペンタメチレンドデカンジアミドPA512、ポリε-カプロラクタム/ヘキサメチレンヘキサンジアミドPA6/66、ポリε-カプロラクタム/ヘキサメチレンデカンジアミドPA6/610、ポリε-カプロラクタム/ヘキサメチレンドデカンジアミドPA6/612、ポリヘキサメチレントリデカンジアミドPA613、ポリヘキサメチレンペンタデカンジアミドPA615、ポリε-カプロラクタム/ヘキサメチレンヘキサンジアミド/ヘキサメチレンデカンジアミドPA6/66/610、ポリε-カプロラクタム/ヘキサメチレンヘキサンジアミド/ヘキサメチレンドデカンジアミドPA6/66/612、ポリε-カプロラクタム/ヘキサメチレンヘキサンジアミド/ヘキサメチレンデカンジアミド/ヘキサメチレンドデカンジアミドPA6/66/610/612、ポリ2-メチルペンタメチレンヘキサンジアミド/ヘキサメチレンヘキサンジアミド/PAD6/66、ポリデカメチレンデカンジアミドPA1010、ポリデカメチレンドデカンジアミドPA1012、ポリ11-アミノウンデカンアミドPA11、ポリ12-アミノドデカンアミドPA12、PA6,12、PA12,12、並びにこれらのコポリマー及び組み合わせからなる群から選択される全脂肪族ポリアミドを含む。少なくとも280°Cの融点を有する好ましいグループIIのポリアミドBは、下記の群、ポリε-カプロラクタム/テトラメチレンテレフタルアミドPA6/4T、ポリε-カプロラクタム/ヘキサメチレンテレフタルアミドPA6/6T、ポリε-カプロラクタム/デカメチレンテレフタルアミドPA6/10T、ポリε-カプロラクタム/ドデカメチレンテレフタルアミドPA6/12T、ポリヘキサメチレンデカンジアミド/ヘキサメチレンテレフタルアミドPA610/6T、ポリヘキサメチレンドデカンジアミド/ヘキサメチレンテレフタルアミドPA612/6T、ポリヘキサメチレンテトラデカンジアミド/ヘキサメチレンテレフタルアミドPA614/6T、ポリε-カプロラクタム/ヘキサメチレンイソフタルアミド/ヘキサメチレンテレフタルアミドPA6/6I/6T、ポリ2-メチルペンタメチレンヘキサンジアミド/ヘキサメチレンヘキサンジアミド/ヘキサメチレンテレフタミドterephthamidePAD6/66/6T、ポリヘキサメチレンテレフタミド/2-メチルペンタメチレンテレフタミドPA6TDT、ポリヘキサメチレンヘキサンジアミド/ヘキサメチレンテレフタミドPA66/6T、ポリヘキサメチレンテレフタミド/ヘキサメチレンイソフタミドisophthamidePA6T/6I、ポリヘキサメチレンヘキサンジアミド/ヘキサメチレンテレフタミド/ヘキサメチレンイソフタミドPA66/6T/6I、ポリデカメチレンデカンジアミド/デカメチレンテレフタルアミドPA1010/10T、ポリデカメチレンデカンジアミド/ドデカメチレンデカンジアミド/デカメチレンテレフタルアミド/ドデカメチレンテレフタルアミドPA1010/1210/10T/12T、ポリ11-アミノウンデカンアミド/テトラメチレンテレフタルアミドPA11/4T、ポリ11-アミノウンデカンアミド/ヘキサメチレンテレフタルアミドPA11/6T、ポリ11-アミノウンデカンアミド/デカメチレンテレフタルアミドPA11/10T、ポリ11-アミノウンデカンアミド/ドデカメチレンテレフタルアミドPA11/12T、ポリ12-アミノドデカンアミド/テトラメチレンテレフタルアミドPA12/4T、ポリ12-アミノドデカンアミド/ヘキサメチレンテレフタルアミドPA12/6T、ポリ12-アミノドデカンアミド/デカメチレンテレフタルアミドPA12/10T、及びポリドデカメチレンドデカンジアミド/ドデカメチレンドデカンジアミド/ドデカメチレンテレフタルアミドPA1212/12T、並びにこれらのコポリマー及び組み合わせから選択される半芳香族ポリアミドを含む。本明細書に記載されるマトリックス樹脂組成物及び表面ポリアミド樹脂組成物は、A1種以上のグループIのポリアミドと、BグループIIのポリアミドから選択される1種以上のポリアミドとのブレンドを含むが、1種以上のグループIのポリアミドは、好ましくは、PA6、PA46、及びPA66、並びにこれらの組み合わせ及びコポリマーからなる群から選択され、グループIIのポリアミドから選択される1種以上のポリアミドは、PA66/6T、PA6TDT、PA6T/6I、並びにこれらの組み合わせ及びコポリマーからなる群から選択される。本明細書に記載されるマトリックス樹脂組成物及び表面ポリアミド樹脂組成物は、A1種以上のグループIのポリアミドと、BグループIIのポリアミドから選択される1種以上のポリアミドとのブレンドであって、重量比A:Bが約99:1から約5:95、より好ましくは、約97:3から約50:50、さらにより好ましくは、約95:5から約65:35であるブレンドを含む。本明細書に記載される表面樹脂組成物、及び/又はマトリックス樹脂組成物は、1種以上の耐衝撃性改良剤、1種以上の熱安定剤、1種以上の酸化安定剤、1種以上の紫外光安定剤、1種以上の難燃剤、又はこれらの混合物をさらに含んでよい。本明細書に記載される表面樹脂組成物、及び/又はマトリックス樹脂組成物は、1種以上の強化剤、例えば、ガラス繊維、ガラスフレーク、炭素繊維、カーボンナノチューブ、マイカ、珪灰石、炭酸カルシウム、タルク、焼成粘土、カオリン、硫酸マグネシウム、ケイ酸マグネシウム、窒化ホウ素、硫酸バリウム、二酸化チタン、アルミニウム炭酸ナトリウム、バリウムフェライト、及びチタン酸カリウムなどをさらに含んでよい。存在する場合、1種以上の強化剤は、1又は約1から60又は約60重量、好ましくは1又は約1から40又は約40重量、又はより好ましくは、1又は約1から35又は約35重量の量で存在するが、重量パーセンテージは、場合によって、表面樹脂組成物又はマトリックス樹脂組成物の総重量に基づく。上述のとおり、マトリックス樹脂組成物と表面樹脂組成物とは同一でも異なっていてもよい。繊維状材料の含浸速度を増す目的で、組成物の溶融粘度、特にマトリックス樹脂組成物の溶融粘度を下げることができる。本明細書に記載される表面樹脂組成物、及び/又はマトリックス樹脂組成物及び/又はオーバーモールド成形用樹脂組成物は、流動向上添加剤flowenhancingadditives、潤滑剤、帯電防止剤、着色剤染料、顔料、カーボンブラックなどを含む、難燃財、核化剤、結晶化促進剤crystallizationpromotingagents、及びポリマー配合分野に公知である他の処理助剤を含むが、これらに限定されない改質剤及び他の構成要素をさらに含んでよい。充填剤、改質剤、上述の他の構成要素は、当分野に周知である量で、粒子の寸法の少なくとも1つが1から1000nmの範囲にあるいわゆるナノ材料の形態を含む当分野に周知である形態で組成物中に存在してよい。好ましくは、表面樹脂組成物及びマトリックス樹脂組成物は溶融混合ブレンドであり、ポリマー成分の全ては互いの中に良好に分散しており、非ポリマー構成要素の全てはポリマーマトリックス中に良好に分散し、かつポリマーマトリックスに結合して、ブレンドが一体化した全体を形成する。任意の溶融混合方法を利用して、本発明のポリマー成分と非ポリマー構成要素を混合することができる。例えば、ポリマー成分及び非ポリマー構成要素を、例えば、一軸若しくは二軸の押出機;ブレンダー;一軸若しくは二軸の混練機;バンバリーミキサーなどのメルトミキサーに、一段階の添加により全て一度に、又は段階的に加えて、次いで溶融混合できる。ポリマー成分及び非ポリマー構成要素が段階的に加えられる場合、ポリマー成分及び/又は非ポリマー構成要素の一部は最初に加えられて溶融混合され、それに続いて残りのポリマー成分及び非ポリマー構成要素が加えられて、よく混合された組成物が得られるまで、さらに溶融混合される。最終消費用途に応じて、本発明による複合構造はどのような形状を有してもよい。好ましい実施形態において、本発明による複合構造は、シート構造の形態である。第一成分は柔軟性があってもよく、その場合巻くことができる。他の態様において、本発明は、上述の複合構造を製造する方法及びその得られた複合構造に関する。表面を有する複合構造を製造する方法は、マトリックス樹脂組成物により繊維状材料を含浸する工程iを含み、複合構造の表面の少なくとも一部分は表面樹脂組成物でできている。好ましくは、繊維状材料は、サーモプレスthermopressingにより、マトリックス樹脂により含浸されている。サーモプレスの間、繊維状材料、マトリックス樹脂組成物、及び表面樹脂組成物は、樹脂組成物が溶融して繊維状材料の中に侵入し、従って前記繊維状材料を含浸するために、熱及び圧力を受ける。典型的には、サーモプレスは、2から100バール、より好ましくは、10から40バールの圧力で、マトリックス樹脂組成物及び表面樹脂組成物の融点より上の温度、好ましくは、適切な含浸を可能にするために融点より少なくとも約20°C上の温度でなされる。加熱は、接触加熱、放射ガス加熱radiantgasheating、赤外線加熱、対流若しくは強制対流空気加熱、誘導加熱、マイクロ波加熱、又はこれらの組み合わせを含む種々の手段により実施できる。含浸圧力は、静的プロセスによっても連続プロセスによっても動的プロセスとしても知られる加えることができ、連続プロセスが速度の理由から好ましい。含浸プロセスの例には、真空成形、インモールドコーティング、クロスダイ押出、引抜成形、針金被覆タイプのプロセス、ラミネーション、型打ち、ダイアフラム形成、又はプレス成形があるがこれらに限定されず、ラミネーションが好ましい。ラミネーションの間、熱及び圧力が、加熱ゾーンの対向加圧ローラー若しくはベルトにより、繊維状材料、マトリックス樹脂組成物、及び表面樹脂組成物に加えられ、好ましくは、それに続いて、冷却ゾーン中で圧力を引き続きかけて加圧手段により強化の仕上げがされ、含浸された繊維状材料が冷却される。ラミネーション技術の例には、カレンダー加工、フラットベットラミネーションflatbedlamination、及びダブルベルトプレスラミネーションがあるが、これらに限定されない。ラミネーションが含浸プロセスとして利用される場合、好ましくは、ダブルベルトプレスがラミネーションに使用される。表面樹脂組成物が、複合材料の、複合構造の環境に曝されている表面の少なくとも一部分に塗布される場合、マトリックス樹脂組成物及び表面樹脂組成物は、例えば、粉体塗装、フィルムラミネーション、押出コーティング、又はこれらの2種以上の組み合わせなどの従来の手段により繊維状材料に塗布される。粉体塗装プロセスの間、従来の粉砕方法により得られたポリマー粉体が繊維状材料に塗布される。粉体は、繊維状材料の上に、散乱、散布、噴霧、熱スプレー若しくは火炎溶射、又は流動床コーティング法により塗布できる。粉体塗装プロセスは、繊維状材料への粉体の焼結後工程にある一工程をさらに含んでもよい。マトリックス樹脂組成物及び表面樹脂組成物は、複合構造の表面の少なくとも一部分が表面樹脂組成物でできているように、繊維状材料に塗布される。その後、加圧ゾーンの外での粉体塗装された繊維状材料の任意の予熱と共に、粉体塗装された繊維状材料にサーモプレスが実施される。フィルムラミネーションの間、インフレート法、キャストフィルム押出、及びキャストシート押出などの当分野に公知である従来の押出法により得られた、マトリックス樹脂組成物でできた1つ以上のフィルム及び表面樹脂組成物でできた1つ以上のフィルムが、例えば、レイヤリングにより、繊維状材料にあてがわれる。次いで、サーモプレスが、マトリックス樹脂組成物でできた1つ以上のフィルム、表面樹脂組成物でできた1つ以上のフィルム、及び1つ以上の繊維状材料を含む集成体に実施される。得られる複合構造において、フィルムは溶融して、繊維状材料を包囲するポリマー連続体として、繊維状材料の周囲に侵入する。押出コーティングの間、マトリックス樹脂組成物でできたペレット及び/又は顆粒、並びに表面樹脂組成物でできたペレット及び/又は顆粒は溶融され、1つ以上のメルトカーテンを形成するように1つ以上のフラットダイを通して押し出され、次いで、1つ以上のメルトカーテンをかけることにより繊維状材料上に塗布される。続いて、サーモプレスが、マトリックス樹脂組成物、表面樹脂組成物、及び1つ以上の繊維状材料を含む集成体に実施される。最終消費用途に応じて、工程iで得られた複合構造は、所望の幾何学的形状又は構造に付形することができるが、シート形態で使用することもできる。本発明による複合構造を製造する方法は、含浸工程iの後に起こる、複合構造を付形する工程iiをさらに含むことがある。工程iで得られた複合構造を付形する工程は、圧縮成形、型打ち、又は熱及び/若しくは圧力を利用する任意の技術により実施できる。好ましくは、油圧成形プレスの使用により、圧力が加えられる。圧縮成形又は型打ちの間に、複合構造は、表面樹脂組成物の融点より高い温度に予熱され、最終的な所望の幾何学的形状の形の空洞を有する型を含む成形プレスなどの形成又は付形手段に移され、そこで所望の構造に付形され、その後、表面樹脂組成物の融点より低い温度に、好ましくはマトリックス樹脂組成物の融点より低い温度に冷却した後に、プレス又は型から外される。本発明の複合構造は、A280°C未満の融点を有するグループIのポリアミドから選択される1種以上の全脂肪族ポリアミド;とB少なくとも280°Cの融点を有するグループIIのポリアミドから選択される1種以上の半芳香族ポリアミドとのブレンドを含むポリアミド組成物から選択されるオーバーモールド成形用樹脂組成物によるオーバーモールド成形に特に適している。本発明による複合構造は、広範囲の用途、例えば、自動車、トラック、民間飛行機、航空宇宙、レールrail、家電製品、コンピューターハードウェア、ハンドヘルドデバイスhandhelddevice、レクリエーション及びスポーツ用の部品、機械の構造部品、建築物の構造部品、太陽光発電装置photovoltaicequipmentの構造部品、又は機械的装置mechanicaldeviceの構造部品として使用できる。自動車用途の例には、座席部品及び座席骨組み、エンジンカバーブラケット、エンジンクレードル、サスペンションアーム及びクレードル、スペアタイヤウェル、シャーシ補強材、フロアパン、フロントエンドモジュール、ステアリングコラムフレーム、計器板、ドアシステム、ボディーパネル水平ボディーパネル及びドアパネルなど、テールゲート、ハードトップフレーム構造、コンバーチブルトップフレーム構造、屋根材構造、エンジンカバー、トランスミッション及び動力伝達部品用のハウジング、油受皿、エアバッグ用ハウジングキャニスター、自動車内部衝撃構造、エンジンサポートブラケット、クロスカービーム、バンパービーム、歩行者用安全ビーム、防火壁、リヤパーセルシェルフ、クロスビークルバルクヘッドcrossvehiclebulkhead、圧力容器、例えば、冷却剤ボトル及び消火器及びトラック圧縮空気ブレーキシステム容器、ハイブリッド内燃/電気自動車又は電気自動車のバッテリートレイ、自動車サスペンションウィッシュボーン及びコントロールアーム、サスペンションスタビライザーリンク、板ばね、車輪、レジャー用車及びオートバイ用スイングアーム、フェンダー、屋根フレーム及びタンクフラップがあるが、これらに限定されない。家電製品の例には、洗濯機、ドライヤー、冷蔵庫、空調装置、及び暖房装置があるが、これらに限定されない。レクリエーション及びスポーツの例には、インラインスケート部品、野球バット、ホッケー用スティック、スキー及びスノーボード締め具、リュックサックバック及びフレーム、及び自転車フレームがあるが、これらに限定されない。機械用構造部品の例には、例えば、携帯電子装置、コンピューター用のハウジングなどの電気/電子部品があるが、これらに限定されない。下記の材料を、本発明による複合構造及び比較例の製造に使用した。材料下記の材料を、本発明による複合構造の実施例表中でEと略記及び複合構造の比較例表中でCと略記の製造に使用した。ポリアミド1P1:テレフタル酸と、1,6-ヘキサメチレンジアミンHMD及び2-メチルペンタメチレンジアミンMPMDHMD:MPMD=50:50でできているグループIIのポリアミド。P1は、融点が約297°Cから約303°Cである。この半芳香族ポリアミドはPA6T/DTと呼ばれ、E.I.duPontdeNemoursandCompany,Wilmington,Delawareから市販されている。ポリアミド2P2:アジピン酸と1,6-ヘキサメチレンジアミンでできている、重量平均分子量がおよそ32000ダルトンのグループIのポリアミド。P2は、融点が約260°Cから約265°Cである。この脂肪族ポリアミドはPA6,6と呼ばれ、例えば、E.I.duPontdeNemoursandCompanyから市販されている。ポリアミド3P3:グループIのポリアミド。この環式脂肪族ポリアミドは、ArizonaChemicalからUnirez登録商標の商標で市販されており、融点が133から143°Cである。ポリアミド4P4:ポリアミド6、66、及び610でできているグループIのポリアミドターポリマー。P4は、融点が約255°Cである。この脂肪族ポリアミドは、E.I.duPontdeNemoursandCompanyから市販されている。ポリアミド5P5:ε-カプロラクタムでできているグループIのポリアミド。この脂肪族ポリアミドはPA6と呼ばれ、融点が約220°Cである。P5は、例えば、BASFcorporationから市販されている。ポリアミド6P6:グループIのポリアミド、ポリテトラメチレンヘキサンジアミド。この脂肪族ポリアミドはPA46と呼ばれ、例えば、DSMcorporationから市販されている。P6は、融点が約275°Cから約290°Cである。フィルムの製造実施例に使用した樹脂組成物表中でEと略記及び比較例に使用した樹脂組成物表中でCと略記を、二軸押出機中で構成要素を溶融又は溶融ブレンドすることにより製造した。押出機から出ると同時に、表1から3に列記した組成物を、押出機からアダプター及び約310°Cのフィルムダイを通して出し、約120°Cで油加熱されたキャスティングドラムにキャストし、次いで空気中で延伸し、室温で芯に巻くことにより、フィルムにキャストした。マトリックス及び表面樹脂組成物を、約150ミクロンの厚さのフィルムに製造した。フィルムの厚さは、延伸速度により制御した。複合構造の製造複合構造E1からE6、及びC1からC4を、表1から3に示される組成物のフィルムの複数の層と連続ガラス繊維織布直径17ミクロン、0.4シラン系サイズ剤により糊付け処理され、公称ロービングテックス1200g/kmのE-ガラス繊維から製造、2/2綾織りバランス織りに織られ、目付が600g/m2とをラミネートすることにより製造した。複合構造E1からE5及びC1のラミネーションシーケンスは下記のとおりであった:表面樹脂組成物のフィルムの4層、連続ガラス繊維織布の1層、マトリックス樹脂組成物のフィルムの6層、連続ガラス繊維織布の1層、表面樹脂組成物のフィルムの4層。複合構造C2のラミネーションシーケンスは下記のとおりであった:表面樹脂組成物のフィルムの2層、マトリックス樹脂組成物のフィルムの2層、連続ガラス繊維織布の1層、マトリックス樹脂組成物のフィルムの6層、連続ガラス繊維織布の1層、マトリックス樹脂組成物のフィルムの2層、表面樹脂組成物のフィルムの2層。複合構造E6、C3、及びC4のラミネーションシーケンスは下記のとおりであった:表面樹脂組成物のフィルムの4層、連続ガラス繊維織布の1層、マトリックス樹脂組成物のフィルムの4層、連続ガラス繊維織布の1層、マトリックス樹脂組成物のフィルムの4層、連続ガラス繊維織布の1層、及び表面樹脂組成物のフィルムの4層。複合構造を、8インチ圧盤の付いたDakePressGrandHaven、MichModel44-225圧力範囲0~25Kにより圧縮成形した。上述のフィルム及びガラス織布層の6×6インチの試験片を型に入れ、約340°Cの温度に加熱し、圧力をかけずにその温度で2分間保持し、次いで、340°Cの温度で、E1からE4及びC1の場合には下記の圧力:約4バールで約2分間、次いで、約12バールの圧力でさらに約2分間、次いで約23バールの圧力でさらに約2分間;E5及びC2の場合には下記の圧力:約6バールで約2分間、次いで約22バールの圧力でさらに約2分間、次いで約45バールの圧力でさらに約2分間;E6、C3、及びC4の場合には下記の圧力:約4バールで約2分間、次いで約12バールでさらに約2分間、次いで約20バールでさらに約2分間プレスした。その後、複合構造を周囲温度に冷却した。複合構造は、全体の厚さが、E1からE5、C1、及びC2の場合には約1.5mm、E6、C3、及びC4の場合には約1.6mmであった。多軸ダイナタップ衝撃総エネルギー表1高速パンクチャー多軸衝撃試験は、試験片に高速で落下する荷重により衝撃が加わるときに破壊の前に試験片が吸収できる総エネルギーを測定する。利用されるそのような典型的な試験スピードの1つは2.2mm/秒であり、5mphに等しい。この試験により、耐衝撃性に基づいて試験片を区別できる。上述のとおり得られた実施例E1からE4及び比較例C1の複合構造を、ダイヤモンドエッジブレードを備えたMK-377TileSaw及び潤滑剤として水を使用して、約3インチ約76mm×約3インチ約76mmの正方形の試験片に切り出した。高速パンクチャー多軸衝撃ダイナタップ衝撃を、ASTM法D3763の装置及び幾何的形状により、試験片に対して試験するが、この方法は、試験片がクランプされサポートリング試験表面を曝す試験片支持台並びに衝撃ヘッド及びロードセルを収容するタップを与える。試験において、試験片を、1と1/4インチのリング及び1/2インチの半球体のタップ及び10,000ポンドの荷重で試験した。試験片が試験片支持台にクランプされた状態で、タップを適切な高さに上げ、試験片のほぼ中心に2.2mm/秒で衝撃を与えるように放した。荷重たわみ曲線が得られ、破断までに衝撃により壊れる前に試験片が吸収した総エネルギーが記録される。結果を表1に示す。表1において、実施例E1からE4が、比較例C1より高い破壊までの総エネルギーを示すことが分かり、マトリックス樹脂組成物及び表面樹脂組成物の両方においてグループIの脂肪族ポリアミドポリアミドAグループII半芳香族ポリアミドポリアミドBでできている複合構造の、マトリックス樹脂組成物及び表面樹脂組成物の両方においてグループIIの半芳香族ポリアミドポリアミドBのみでできている複合構造より高い耐衝撃性を表している。表2及び3の複合構造の曲げ強さ上述のとおり得られたE5及びE6、並びに比較例C2からC4の複合構造を、ダイヤモンドエッジブレードを備えたMK-377TileSaw及び潤滑剤として水を使用して、1/2インチ約12.7mm×3インチ約76mmの長い試験片バーに切り出した。曲げ強さを、三点曲げ試験により試験片に対して試験した。装置及び幾何的形状は、ISO法178に準拠し、負荷用エッジをスパンの中心にして2.0インチの支点幅で試験片を曲げる。複合構造は2つの両端支点2インチ離れているに載っており、1つの支点負荷によりへこんだ。試験は、1KNの負荷により、2mm/分で、破断まで行った。結果を表2及び3に示す。表2において、実施例E5が比較例C2より高い曲げ強さを示すことが分かり、マトリックス樹脂組成物及び表面樹脂組成物の両方においてグループIの脂肪族ポリアミドポリアミドAグループIIの半芳香族ポリアミドポリアミドBでできている複合構造が、表面樹脂組成物のみにおいてグループIの脂肪族ポリアミドポリアミドAグループIIの半芳香族ポリアミドポリアミドBを有する複合構造より強い例えば、破壊前により多くの負荷を支えることができることを表している。表3において、実施例E6が比較例C3及びC4より高い曲げ強さを示すことが分かり、マトリックス樹脂組成物及び表面樹脂組成物の両方においてグループIの脂肪族ポリアミドポリアミドAグループIIの半芳香族ポリアミドポリアミドBでできている複合構造が、表面樹脂組成物及びマトリックス樹脂組成物の両方においてグループIの脂肪族ポリアミドポリアミドAのみから、又はグループIIの半芳香族ポリアミドポリアミドBのみからできている複合構造より強いことを表している。"